(57)【要約】【解決手段】建築用仕上塗材を塗布し、光透過性干渉顔料を含む塗料を塗布する方法、建築用仕上塗材がマンセルの明度値が８以下である方法、建築用仕上塗材が凹凸を有する仕上げされる方法で意匠性に富んだ仕上げ方法となる。【効果】建築用仕上塗材の仕上がり特性を活かせ、こて仕上げでも多彩な色調変化を有し、さらに建築用仕上塗材の色調を変えることにより塗料塗布後仕上がりを多彩に変化させることができ、明度を下げることにより、前記効果を高める。また、建築用仕上塗材の仕上げを凹凸を賦与したものにすることにより、凹凸の視認性向上とこの視認範囲を広げる効果を有する。【選択図】なし【特許請求の範囲】
【請求項１】
建築用仕上塗材を塗布し、次いで光透過性干渉顔料を含む塗料を塗布することを特徴とする仕上げ方法。
【請求項２】
前記建築用仕上塗材がマンセルの明度値が８以下であることを特徴とする請求項１記載の仕上げ方法。
【請求項３】
請求項１に記載の建築用仕上塗材が凹凸を有する仕上げとすることを特徴とする請求項１乃至２いずれか記載の仕上げ方法。
【発明の詳細な説明】
【技術分野】
【０００１】
本発明は、多彩・多様な意匠効果を得られる仕上げ方法に関するものである。
【背景技術】
【０００２】
建築用仕上塗材は、ローラー、コテ、吹きつけ、刷毛等の施工器具と配合を組み合わせることにより様々な模様が形成できる。これらは表面模様が光線の陰影で立体感が奏でられる。この他、凹凸以上に意匠効果を出すために前記模様を賦与した下地に着色上塗りとの組み合わせが応用される。これら模様とコントラストはほぼ一致するもので、落ち着いた雰囲気には向くものの、明るく、華やかな空間が要求される店舗、公開空間には不十分であった。
【０００３】
ベース塗材として、凹凸を有する模様塗料を塗布後、上塗り塗料として、パール顔料を樹脂比０．１〜２重量％含有する合成樹脂塗料を模様塗料の凸部が隠れる程の厚みに塗布し、材表面あるいは床面等へ、深みのある真珠光沢を有する仕上がり面を得られることが開示されている。（特許文献１）
【０００４】
凹凸が賦与された壁面に、意匠用塗料を塗布する工程とゴム鏝で掻き落とす工程を含む意匠性賦与方法において  意匠用塗料の０．１２５ｍｍ膜厚の隠蔽率が、０．３〜０．４であり、塗料粘度が２〜２５Ｐａ・ｓ、ＴＩ値が２．２〜２．７である意匠用塗料及びその方法で、壁面、垂直面に、意匠感を付与でき、簡単な塗装方法で、短時間に、大面積を、容易に、不自然さなく、壁の凹凸形状、深さに依存することなく、凹部着色し、「古ぼけた、落ち着いた、深みのある、色調コントラスト賦与等」の壁の意匠価値をあげられることが開示されている。（特許文献２）
【０００５】
Ｌ値（明度）が２０以下の濃色塗膜を形成する上塗り塗料、多層干渉薄片顔料を樹脂固形分１００重量部あたり、０．１〜２重量部含有し、かつ下地隠蔽膜厚が４０μｍ以上である光干渉性塗膜を形成する上塗り塗料および透明塗膜形成クリヤ塗料を塗装することを特徴する複層上塗り塗膜形成方法で高価な多層干渉薄片顔料の配合量を少なくでき、しかも光干渉性などの意匠性のすぐれたものとなることが開示されている。（特許文献３）
【０００６】
濃色塗膜形成塗料、下層に酸化ケイ素、上層に酸化鉄で被覆されたフレ−ク状の酸化鉄またはアルミニウムを樹脂固形分１００重量部あたり、０．１〜２重量部含有し、かつ下地隠蔽膜厚が４０μｍ以上である光干渉性塗膜形成塗料および透明塗膜形成クリヤ塗料を塗装することを特徴する複層塗膜形成方法で高価な光干渉性顔料の配合量を少なくし、かつ光干渉性などの意匠性のすぐれることが開示されている。（特許文献４）
【０００７】
しかし、特許文献１の方法は現場の壁面に直接塗布施工するものでなく、パール顔料の濃淡による意匠効果であり、特許文献２では色調コントラストによる効果で意匠効果に大きな変化を与えるものではなかった。
【先行技術文献】
【特許文献】
【０００８】
【特許文献１】特開平０５−０１５８４２号公報
【特許文献２】特開２００７−１７５５８０号公報
【特許文献３】特開平１１−２６２７２７号公報
【特許文献４】特開２０００−４２４８２号公報
【発明の概要】
【発明が解決しようとする課題】
【０００９】
解決しようとする課題は、壁面すなわち垂直面に、現場施工で意匠性が賦与でき、多彩な色調変化を有する仕上げ方法の提供である。
【課題を解決するための手段】
【００１０】
請求項１の発明は、建築用仕上塗材を塗布し、次いで光透過性干渉顔料を含む塗料を塗布することを特徴とする仕上げ方法で建築用仕上塗材の壁面の非平面さによる色調変化があり塗料の塗布による意匠効果がある。
【００１１】
請求項２の発明は、前記建築用仕上塗材がマンセルの明度値が８以下であることを特徴とする請求項１記載の仕上げ方法で下地色調が及ぼす塗料色調変化効果を大きなものとする。
【００１２】
請求項３の発明は、請求項１に記載の建築用仕上塗材が凹凸を有する仕上げとすることを特徴とする請求項１乃至２いずれか記載の仕上げ方法で仕上げ凹凸の視認性が上がり、効果が得られる角度が広くなる。
【発明の効果】
【００１３】
本発明の仕上げ方法は建築用仕上塗材の仕上がり特性を活かせ、こて仕上げでも多彩な色調変化を有し、さらに建築用仕上塗材の色調を変えることにより塗料塗布後仕上がりを多彩に変化させることができ、明度を下げることにより、前記効果を高める。また、建築用仕上塗材の仕上げを凹凸を賦与したものにすることにより、凹凸の視認性向上とこの視認範囲を広げる効果を有する。
【図面の簡単な説明】
【００１４】
【図１】図１は実施例８（左側）と比較例１（右側）をデジタルカメラ画像（ペンタックス製ＯｐｔｉｏＭ４０）で、スーパーマクロ（約１５ｃｍ、自動焦点）、自動露出、ホワイトバランスは白紙で、マニュアル設定した。
【図２】図２は上記ファイルをアメリカ国立衛生研究所のイメージＪにてイメージ、カラー、スクリプトチャンネル処理し、この青チャンネルをアナライズ、サーフェスプロット処理したもので、プロットの起伏が大きいものが視認効果が大きい。また、緑、赤チャンネルは数値の大小の差はあるが傾向と同じであった。
【図３】図３は上記スクリプトチャンネル処理したデータをＧＩＭＰ２．６．３にて色、閾値２００で処理し、クレースケールで保存し、イメージＪにてプロセス、イメージカルキュレーターにて、ＲＧＢ各チャンネルをそれぞれ排他的論理和処理し、結果を論理和処理したもので、単純な反射を排除して、干渉顔料の色調が変化していることが確認できる。
【００１５】
【図４】図４は図１と同じく、実施例７（左側）と比較例３（右側）とした以外同じ処理で行った。
【図５】図５は図４のファイルを図２と同じにおこなったものである。
【図６】図６は図５のファイルを図３と同じにおこなったものである。
【００１６】
【図７】図７は図１と同じく、実施例８（左側）と比較例４（右側）とした以外同じ処理で行った。
【図８】図８は図７のファイルを図２と同じにおこなったものである。
【図９】図９は図８のファイルを図３と同じにおこなったものである。
【００１７】
【図１０】図１０は図１と同じく、比較例１（左側）と比較例５（右側）とした以外同じ処理で行った。
【図１１】図１１は図１０のファイルを図２と同じにおこなったものである。
【図１２】図１２は図１１のファイルを図３と同じにおこなったものである。
【００１８】
【図１３】図１３は図１と同じく、実施例７（左側）と比較例４（右側）とした以外同じ処理で行った。
【図１４】図１４は図１３のファイルを図２と同じにおこなったものである。
【図１５】図１５は図１４のファイルを図３と同じにおこなったものである。
【００１９】
【図１６】図１３は図１と同じく、比較例６（左側）と比較例７（右側）とした以外同じ処理で行った。
【図１７】図１４は図１３のファイルを図２と同じにおこなったものである。
【図１８】図１５は図１４のファイルを図３と同じにおこなったものである。
【００２０】
図の掲載意図は、代用写真はカラーは不可であり、視認される効果は表現できないが、微細な差がより視認効果が大きいことを記す目的である。
なお、各図は２枚のデジタルイメージを左右に配置し、その境界域は隙間があり、特に図２系列処理でプロットが乱れているので中央部は無視すべき内容である。
【発明を実施するための形態】
【００２１】
本発明は下地の建築用仕上塗材の色・模様仕上げ・仕上げられた壁面の投光環境による変化により壁の意匠性を奏するものである。
【００２２】
ＪＩＳＡ６９０９に規定される建築用仕上塗材は適用範囲として「この規格は、セメント、合成樹脂などの結合材、顔料、骨材などを主原料とし、主として建築物の内外壁又は天井を，吹付け、ローラー塗り、こて塗りなどによって立体的な造形性をもつ模様に仕上げる建築用仕上塗材について規定する。」とされ、中でも本発明の色調変化が微細に変化する効果が意匠として発揮できるのは屋内であり、施工時の環境、施工し易さ、仕上げ後のパターン（模様）形状から、合成樹脂エマルジョン系仕上塗材が好ましいが、建築用仕上塗材で、仕上げられた下地で有れば、効果を奏する。前記建築用仕上塗材に各種調色を施したジョリパットカラーシステム（アイカ工業（株）、商品名）があるが、通常建築用仕上塗材を調色しても良い。
本願発明が効果を奏でるのは塗料がレベリングして平滑になるに対して本願の建築用仕上塗材は吹きつけにより塗布し、これを金ゴテなどで平滑にするため、塗料の様な平滑にはならず塗料で同様な処理したものに比して意匠性が大きくなる。すなわち、微細な形状変化が多彩な色調変化を生む。
【００２３】
本発明の光透過性干渉顔料は、酸化ケイ素フレーク、雲母等の基材に酸化鉄、酸化チタン等の金属酸化物で、単層、或いは複層処理し、反射光色の他、通過光色を有する干渉顔料を言う。市販の製品例として、イリオジン７０００シリーズ、同前２００シリーズ、カラーストリーム（以上メルク株式会社、商品名）がある。中でもカラーストリームは下地塗装面の形状により様々な発色があり、意匠効果を発揮する。カラーストリームの説明として「視角や、光の当たる角度によって流れるように微妙に色が変化していき最初に見た色とは別の色に見える−微量の光のもとでも多くの色と微妙な色の変化を楽しめる」とされている。ちなみに干渉顔料のうち、反射光のみのパール顔料のみでは本発明の効果は発現しない。
【００２４】
本発明の塗料は、上記、光透過性干渉顔料を含み形成された塗膜が通過光を有すれば良く、本発明の意匠性を発現する範囲で、結合樹脂、体質顔料、上記パール顔料、ガラスビース、塗料添加物等を含んでも良く、配合は目的の意匠効果に応じて適宜選択する。
【００２５】
本発明は塗料を透過し、下地での反射或いは吸収作用により、効果を奏するもので、下地の色、下地の形状による陰影、外部構築物、投光等の陰影で効果を奏する。このうち、上記カラーストリーム等の形状で発色が異なる効果を奏する干渉顔料を使用するものは、建築用仕上塗材のマンセルの明度値が８以下で効果があり、７以下で明確な効果があり好ましい。これは、干渉顔料による透過反射光が一般反射光に比し、弱くなるため効果が薄くなるものと思われる。
【００２６】
本発明の下地建築用仕上塗材の仕上げは凹凸があり、大きいほど好ましいが、前記形状で発色が異なる効果を奏する干渉顔料を使用するものはその効果が凹凸の傾斜に依存するため吹きつけ、ローラー、コテ、刷毛等通常の施工道具での或いは組み合わせるまたは建築用仕上塗材に大きめの骨材を配合する、希釈等で粘度を変化させる等で凹凸、形状等を適宜調節する。
【００２７】
以下、実施例・比較例を上げる。
【００２８】
塗料配合１
アクロナールＹＪ−１７０１Ｄ（ＢＡＳＦ社、固形分５５％、商品名）を２５重量部、カラーストリームＴ２０−０２ＷＮＴ  Ａｒｃｔｉｃ  Ｆｉｒｅを２重量部を、水７５重量部を配合し、塗料配合例とし塗料配合１とした。
【実施例１】
【００２９】
サイズ２００×３００ｍｍの合板にアイカジョリパットＪＰ−４００１（アイカ工業（株）、商品名、マンセル色相６．０ＧＹ同明度５．７彩度０．３（以下６．０ＧＹ５．７／０．３と略す））を１００重量部に水７重量部を配合し、吹付けで塗布し、乾燥させた後、これを下地とし、塗料配合１を０．１５ｋｇ／ｍ２を２回塗布し、乾燥後実施例１の試験体とした。
【実施例２】
【００３０】
実施例１のＪＰ−４００１をＪＰ−４０２５（３．３Ｙ６．０／４．４５）に変えた以外同じく行い、実施例２の試験体とした。
【実施例３】
【００３１】
実施例１のＪＰ−４００１をＪＰ−５７０１（５．０ＰＢ３．４／３．２）に変えた以外同じく行い、実施例３の試験体とした。
【実施例４】
【００３２】
実施例１のＪＰ−４００１をＪＰ−６００１（８．３Ｒ５．０５／５．１）に変えた以外同じく行い、実施例４の試験体とした。
【実施例５】
【００３３】
実施例１のＪＰ−４００１をＪＰ−６００６（８．５ＹＲ６．６５／５．３）に変えた以外同じく行い、実施例５の試験体とした。
【実施例６】
【００３４】
塗料配合１の配合カラーストリームＴ２０−０２ＷＮＴ  Ａｒｃｔｉｃ  Ｆｉｒｅをイリオジン７２３５に変えたものを実施例３と同じく実施例６の試験体とした。
【実施例７】
【００３５】
実施例１のＪＰ−４００１をＪＰ−１００ＢＫ（Ｎ３．０）に変えた以外実施例１と同じく行い実施例７の試験体とした。
【実施例８】
【００３６】
実施例７の吹きつけ塗布後、金ゴテ押さえとして以外実施例７と同じく行い実施例８の試験体とした。
【００３７】
参考例
実施例１のＪＰ−４００１をＪＰ−２００１（６．６Ｙ８．１／０．５）に変えた以外同じく行い、参考例の試験体とした。
【００３８】
比較例１
実施例１のＪＰ−４００１をアイカジョリパットＪＰ−１００（２．８Ｙ９．０／０．４）に変えた以外同じく行い比較例１の試験体とした。
【００３９】
比較例２
実施例７のイリオジン７２３５をイリオジン１００ＳｉｌｖｅｒＰｅａｒｌ（標準光沢パール、通過光なし）に変えた以外同じく行い比較例２の試験体とした。
【００４０】
比較例３
実施例８の塗料配合１を無塗布とした以外同じく行い比較例３の試験体とした。
【００４１】
比較例４
実施例９の塗料配合１を無塗布とした以外同じく行い比較例４の試験体とした。
【００４２】
比較例５
比較例１の吹きつけ塗布後、金ゴテ押さえとした以外比較例１と同じく行い比較例５の試験体とした。
【００４３】
比較例６
比較例１の塗料配合１を無塗布とした以外同じく行い比較例１と同じく行い比較例６の試験体とした。
【００４４】
比較例７
比較例５の塗料配合１を無塗布とした以外同じく行い比較例５と同じく行い比較例７の試験体とした。
【００４５】
【表１】
2010194449.tif 000002
【００４６】
上記の意匠効果の評価として、効果種類１は面の部位よる多くの色変化によるもの、２は光量（陰、形状）による色調変化によるもので、効果として全く認められないものを×、効果は有るが○の半分以下のものを△、通常の環境で効果が認められるものを○とした。
【図２】
2010194449.tif 000003
【図３】
2010194449.tif 000004
【図５】
2010194449.tif 000005
【図６】
2010194449.tif 000006
【図８】
2010194449.tif 000007
【図９】
2010194449.tif 000008
【図１１】
2010194449.tif 000009
【図１２】
2010194449.tif 000010
【図１４】
2010194449.tif 000011
【図１５】
2010194449.tif 000012
【図１７】
2010194449.tif 000013
【図１８】
2010194449.tif 000014
【図１】
2010194449.tif 000015
【図４】
2010194449.tif 000016
【図７】
2010194449.tif 000017
【図１０】
2010194449.tif 000018
【図１３】
2010194449.tif 000019
【図１６】
2010194449.tif 000020